СПОСОБ МЕТАТЕЗИЗА ОЛЕФИНОВ С ИСПОЛЬЗОВАНИЕМ КАТАЛИЗАТОРА, СОДЕРЖАЩЕГО АЛЮМИНИЙ И МОЛИБДЕН

1. Способ метатезиза олефинов, осуществляемый путем контакта олефинов с катализатором, содержащим мезопористую матрицу и по меньшей мере элементы молибден и алюминий, причем указанные элементы введены в указанную матрицу посредством по меньшей мере одного предшественника, содержащего молибден и алюминий.
2. Способ по п. 1, причем предшественник является предшественником типа соли гетерополианион, отвечающим формуле (I):
(Al<sub>a</sub>Mo<sub>m</sub>M<sub>b</sub>X'<sub>x</sub>O<sub>y</sub>H<sub>h</sub>)<sup>q-</sup>(C<sup>r+</sup>)<sub>c</sub>·nH<sub>2</sub>O
(I)
в которой
- a больше или равно 0,
- m больше или равно 1,
- b больше или равно 0,
- x больше или равно 0,
- y больше или равно 10,
- h составляет от 0 до 12,
- q составляет от 1 до 20,
- r составляет от 1 до 20,
- c составляет от 1 до 20,
- n составляет от 0 до 200,
причем x, m, y, h, n и q являются целыми числами, M означает металл, выбранный из цинка, никеля, кобальта, вольфрама, ванадия, ниобия, тантала, железа и меди, и X' означает элемент, выбранный из фосфора, кремния и бора,
- C означает один или несколько атомов, одинаковых или разных, гидратированных или нет, выбранных из элементов периодической системы, которые могут существовать в форме катионов, как водород, щелочные, щелочноземельные элементы, переходные металлы, неблагородные металлы и редкоземельные элементы, в гидратированной или негидратированной форме, выбранных из органических катионов, содержащих кислород, и/или азот, и/или фосфор, таких, как аммоний и фосфоний.
3. Способ по п. 2, причем металл M выбран из кобальта, вольфрама, ванадия.
6
24
6
c
2
6
6
18
c
2
3-
r+
3-
r+
4. Способ по п. 2 или 3, причем предшественник типа соли гетерополианиона выбран из группы, состоящей из солей гетерополианиона структуры Андерсона формулы AlMoOH(C),nHO который можно также представить формулой Al(OH)MoO(C),nHO, причем C и c соответствуют определению, приведенному в п. 2.
6
6
18
6
10
3
2
2
2
2
2
6
10
3
2
6
6
18
2
2
3
2
2
4
2
2
2
6
6
18
3
6
2
4
2
2
2
6
6
18
2
6
2
6
6
18
4
3
2
3-
3+
3-
6+
3-
+
+
3-
3+
3-
+
5. Способ по п. 4, причем предшественник типа соли гетерополианиона со структурой Андерсона выбран из [Al(OH)MoO][(CHNO)Na(HO)]·6HO (CHNO=гистидиний); [Al(OH)MoO]{Na[MeN(CH)OH]}8NHCONH·4HO; [Al(OH)MoO](HO)[Cu(CNOH)(фенантролин)(HO)]·5HO; [Al(OH)MoO][Al(HO)],10HO; [Al(OH)MoO][(NH)]·7HO.
6. Способ по одному из предыдущих пунктов, причем мезопористая матрица является матрицей на основе оксида по меньшей мере одного элемента X, выбранного из кремния, титана, циркония, магния, лантана, церия и их смесей.
7. Способ по одному из предыдущих пунктов, причем катализатор получен сухой пропиткой в соответствии со способом, содержащим следующие этапы:
a) растворение предшественника, содержащего молибден и алюминий, в объеме раствора, соответствующем объему пор предварительно формованной мезопористой матрицы на основе оксида,
b) пропитка предварительно формованной мезопористой матрицы на основе оксида раствором, полученным на этапе a), и факультативное созревание полученной твердой фазы,
c) необязательный этап сушки, обжига и/или обработки паром твердой фазы, полученной на этапе b), при давлении больше или равном 0,1 МПа или меньше или равном 0,1 МПа, в диапазоне температур от 50°C до 1000°C,
d) этап термической активации твердой фазы, полученной на этапе c), при давлении больше или равном 0,1 МПа или меньше или равном 0,1 МПа, в диапазоне температур от 100°C до 1000°C.
8. Способ по одному из пп. 1-6, причем катализатор получен пропиткой в избытке в соответствии со способом, содержащим следующие этапы:
a') растворение предшественника, содержащего молибден и алюминий, в объеме раствора, соответствующем 1,5-20 объемам пор предварительно формованной мезопористой матрицы на основе оксида,
b') пропитка предварительно формованной мезопористой матрицы на основе оксида раствором, полученным на этапе a'), фильтрация и извлечение твердой фазы, факультативное созревание полученной твердой фазы,
c') необязательный  этап сушки, обжига и/или обработки паром твердой фазы, полученной на этапе b'), при давлении больше или равном 0,1 МПа или меньше или равном 0,1 МПа, в диапазоне температур от 50°C до 1000°C,
d') этап термической активации твердой фазы, полученной на этапе c'), при давлении больше или равном 0,1 МПа или меньше или равном 0,1 МПа, в диапазоне температур от 100°C до 1000°C.
9. Способ по одному из пп. 1-6, причем катализатор приготовлен способом, включающим следующие этапы:
a1) растворение предшественника, содержащего молибден и алюминий, и предшественников мезопористой матрицы на основе оксида по меньшей мере одного элемента X в водном или водно-органическом растворе в присутствии порообразователя, чтобы получить коллоидный раствор,
b1) распыление указанного коллоидного раствора, чтобы получить единичные сферические твердые частицы, содержащие мезоструктурированную матрицу на основе оксида и предшественник, содержащий молибден и алюминий,
c1) необязательный этап сушки, обжига и/или обработки паром твердых частиц, полученных на этапе b1), при давлении больше или равном 0,1 МПа или меньше или равном 0,1 МПа,
d1) этап термической активации твердых частиц, высушенных на этапе c1), при давлении больше или равном 0,1 МПа или меньше или равном 0,1 МПа, в диапазоне температур от 100°C до 1000°C.
10. Способ по одному из предыдущих пунктов, причем реакцию метатезиза осуществляют при температуре от 0°C до 500°C.
1
2
3
4
1
2
3
4
11. Способ по п. 10, причем олефины являются линейными олефинами, отвечающими общей формуле RRC=CRR, где R, R, R и R, одинаковые или разные, означают водород или углеводородный радикал с 1-20 атомами углерода, или олефинами циклической структуры с циклом, содержащим от 3 до 20 атомов углерода.
12. Способ по одному из предыдущих пунктов, причем реакция метатезиза является реакцией перекрестного метатезиса этилена с бутеном-2 или же обратной реакцией превращения пропилена в смесь этилена и бутена-2.